(57)【要約】  本発明は、平行な整列繊維およびマトリックス材料を含む少なくとも１つの単層と接触する革の層を含む構造的多層複合材に関する。複合材はさらに、通気性および／または防水性であり得るフィルム層をさらに含み得る。構造的多層複合材料は、衣類およびアウトドア装備および衣料品での使用に適している。【選択図】なし
2020504031.tif 000002
【特許請求の範囲】
【請求項１】
その表面の少なくとも９０％が構造的多層複合材（Ｓ）である複合材であって、第１の単層（２０）と接触する革の層（１０）を含み、前記第１の単層（２０）が、第１の繊維方向に整列された平行なＵＨＭＷＰＥ繊維および第１のマトリックス材料を含む、複合材。
【請求項２】
前記第１の単層（２０）と接触する第２の単層（３０）をさらに含み、前記第２の単層（３０）が、第２の繊維方向に整列された平行な繊維および第２のマトリックス材料を含み、それによって、９０度まで前記第１の繊維方向に対して前記第２の繊維方向がオフセットされるように、前記第１の単層（２０）が、前記複合材における前記第２の単層（３０）に対して回転される、請求項１に記載の多層複合材。
【請求項３】
平行な繊維の追加の単層をさらに含み、それぞれの単層が平行な繊維およびマトリックスを含み、前記追加の単層の１つの単層が前記第２の単層と接触し、それによって連続するそれぞれの単層が、連続するそれぞれの層において繊維方向がオフセットされるように隣接する単層に対して回転されるように、前記単層が前記多層複合材において積み重ねられ、配列される、請求項２に記載の多層複合材。
【請求項４】
前記複合材の外部層を形成するように、単層と接触するポリマーフィルム（１００）をさらに含む、請求項１、２または３に記載の多層複合材。
【請求項５】
前記フィルムが防水性／通気性である、請求項４に記載の多層複合材。
【請求項６】
前記繊維の強度が少なくとも０．５ＧＰａである、請求項１〜５のいずれか一項に記載の多層複合材。
【請求項７】
前記繊維の強度が少なくとも２．５ＧＰａである、請求項１〜６のいずれか一項に記載の多層複合材。
【請求項８】
前記繊維が、少なくとも５ｄｌ／ｇの固有粘度を有するＵＨＭＷＰＥ繊維である、請求項１〜７のいずれか一項に記載の多層複合材。
【請求項９】
少なくとも１つのマトリックス材料が、少なくとも３ＭＰａの剛性を有する、請求項１〜８のいずれか一項に記載の多層複合材。
【請求項１０】
少なくとも１つのマトリックス材料が、ポリアクリレート、アクリレート基で官能基化されたポリマー、およびポリウレタンのうちの少なくとも１つを含む、請求項９に記載の多層複合材。
【請求項１１】
いずれか１つの単層における前記繊維密度が、１〜５０グラム／平方メートルである、請求項１〜１０のいずれか一項に記載の多層複合材。
【請求項１２】
その表面の少なくとも９０％が構造的多層複合材である複合材を製造する方法であって、革の層；平行な整列繊維およびマトリックス材料を含む少なくとも１つの単層；ならびに任意選択的に、少なくとも１つのポリマーフィルム層；を含むアセンブリを提供する工程であって、前記アセンブリが２つの外面を有し、１つが前記革の層である工程と、圧力６〜３００バールおよび温度３５〜１２０℃にて前記アセンブリの少なくとも９０％を圧縮する工程と、を含む方法。
【請求項１３】
５バール未満の圧力にて前記アセンブリの１０％未満を圧縮する工程と、それによって、その表面の少なくとも９０％が構造的多層複合材を含み、かつその表面の１０％未満が可撓性複合材を含む複合材が製造される工程と、をさらに含む請求項１２に記載の方法。
【請求項１４】
前記外面の少なくとも１つが、前記圧縮中にカバーと接触し、前記カバーがそれから任意選択的に除去可能である、請求項１２に記載の方法。
【請求項１５】
履物、スポーツ衣料品、衣類、鞄、動物の革製品、バッグおよび鞄、帽子、ジャケット、財布、小銭入れ、バッグ、椅子張り材料およびグローブの製造における、請求項１〜１１のいずれか一項に記載の構造的多層複合材の使用。
【発明の詳細な説明】
【発明の詳細な説明】
【０００１】
本発明は一般に、弾道ブランケット（ｂａｌｌｉｓｔｉｃ  ｂｌａｎｋｅｔ）として使用可能な多層複合材料、特に化学繊維の単層と接触する革の層を含む多層複合材料、ならびにそれを製造する方法に関する。
【０００２】
弾道ブランケットは、警察および軍隊において世界中で使用されている弾道装備の一部である。弾道ブランケットは特に、爆弾爆発の保護用カバーとしての使用が見出される。弾道ブランケットは、例えば、Ｃａｒｔｅｒらによって米国特許第７，３８９，７１８号明細書に開示されている。この文書には、外部ハウジングに入れられた内部弾道コアを包含する弾道ブランケットが開示されている。内部弾道コアは、内部カバーで覆われている。内部弾道コアは、アラミドまたは超高分子量ポリエチレン（「ＵＨＭＷＰＥ」）などの高性能繊維をベースとし得る。Ｃａｒｔｅｒはさらに、内部弾道コアとしてのアラミドパネルの使用、およびその内部カバーがナイロン製であり得ることを開示している。さらにＣａｒｔｅｒは、外部ハウジングが織物、ビニル、革または他の柔軟な材料で製造され得ることを教示している。
【０００３】
この文書には許容される特性を有する製品が開示されているが、弾道ブランケットなどのさらに向上した多層複合材製品の開発に絶え間なく打ち込んでいる。
【０００４】
本発明の開示内容の種々の実施形態において、強度対重量比の更なる向上、厚さの低減、および付加的な美しさを有する多層複合材料が記述されている。この開示内容において、本発明の製品は、構造的多層複合材料と呼ばれる。
【０００５】
一般に、その開示内容では、革の層と、革の層と接触する単層と、を含む構造的多層複合材を提供する。単層は、マトリックス材料と共に単一繊維方向に整列された平行な繊維を含み得る。単層は、一方向性（ｕｎｉｄｉｒｅｃｔｉｏｎａｌ）層とも呼ばれる。一部の態様において、多層複合材は、その上に接合された１つまたは複数の更なる単層を含み得て、外部層の革層と層のスタックを形成する。１つの単層における平行な繊維が、隣接層における平行な繊維に対して異なる角度にあるように、連続するそれぞれの単層は、９０度までの角度にて隣接する単層に対してオフセットされ得る。このように、多くの単層を使用し、繊維方向は決して重ならず、あるいは一部の箇所で層の繊維方向が、スタックのずっと下方の単層と重なるまで、いくつかの単層は、互いにオフセットされ得る。
【０００６】
連続するそれぞれの単層は、マトリックス材料中に平行な繊維を含み得る。単層のそれぞれのマトリックス材料は、異なる組成または同じ組成の材料であり得る。種々の実施形態において、革層と、１つまたは複数の単層と、を含む多層複合材はさらに、複合材の外部層を形成するように、いずれか１つの単層と接触する少なくとも１つのポリマーフィルムを含み得る。このように、単層のスタックは、２つの露出した外部層として革層およびフィルム層を有する複合材のコアを含み得る。様々な例において、１つまたは複数のフィルム層は、防水性／通気性フィルム、または防水性および非通気性フィルム、または水分受動的（ｍｏｉｓｔｕｒｅ  ｐａｓｓｉｖｅ）と蒸気受動的（ｖａｐｏｒ  ｐａｓｓｉｖｅ）のいずれかの組み合わせであり得る。
【０００７】
種々の実施形態において、１つまたは複数の単層で使用される繊維は、少なくとも０．５ＧＰａの強度を有し得る。他の実施例において、繊維は、少なくとも少なくとも２．５ＧＰａの強度を有する。繊維は、ＵＨＭＷＰＥまたはいくつかの他の合成繊維を含み得る。例えば繊維は、少なくとも４ｄｌ／ｇの固有粘度を有するＵＨＭＷＰＥ繊維を含み得る。
【０００８】
多層複合材内の１つまたは複数の単層それぞれは、繊維がコーティングされるか、または埋め込まれたマトリックス材料を含み得る。マトリックス材料の例としては、ポリアクリレート、アクリレート基で官能基化されたポリマー、およびポリウレタンが挙げられる。マトリックス材料は、少なくとも３ＭＰａの剛性を有し得る。
【０００９】
いずれか１つの単層における繊維密度は、１〜５０グラム／平方メートル（ｇ／ｍ２または「ｇｓｍ」）であり得る。
【００１０】
本発明の開示内容はさらに、革の層；平行な整列繊維およびマトリックス材料を含む少なくとも１つの単層；ならびに任意選択的に、少なくとも１つのポリマーフィルム層；を含むアセンブリを提供する工程であって、そのアセンブリが２つの外面を有し、１つが革の層である工程と、少なくとも５バールの圧力で、好ましくは少なくとも６バールの圧力で、かつ温度３５〜１２０℃でアセンブリを圧縮する工程と、を含む多層複合材を製造する方法を提供する。
【００１１】
圧縮プロセス中に、カバーが外部層の一方または両方に配置され得て、そのカバーは、圧縮工程後に多層複合材から除去可能である。かかるカバーは表面テクスチャを有し得て、したがって、カバー上のパターンまたは模様は、複合材の外部層のいずれか、または両方にインプリントされ得る。
【００１２】
本明細書に記載の構造的多層複合材は、履物、スポーツ衣料品、衣服、鞄、動物の革製品、バッグおよび鞄、帽子、ジャケット、財布、小銭入れ、バッグ、椅子張り材料およびグローブの製造での使用が見出される。
【図面の簡単な説明】
【００１３】
【図１】図１は、（１０）革の層；（２０）第１の単層；（３０）任意の第２の単層；（４０）任意の第３の単層；（９０）任意の第ｎ（４＜ｎ＜８）単層；および（１００）フィルム層を含む、本発明による構造的多層複合材（Ｓ）の実施形態を断面で示す。
【図２】図２は、折り線の領域に低い圧力（５バール未満）をかけることによって形成される折り線（５００）を含む、構造的多層複合材（Ｓ）の実施形態を透視図で示す。
【００１４】
本発明による構造的多層複合材料は、第１の単層（２０）と接触する革の層（１０）を含み、その単層は、平行な整列繊維およびマトリックス材料を含む。当技術分野において、平行な整列繊維およびマトリックス材料を含むかかる単層は、一方向性層とも呼ばれる。例えば、本明細書における単層は、マトリックス材料に埋め込まれた平行繊維を含み得る。
【００１５】
本発明の文脈において革とは、種々の動物起源の天然の革を意味し、天然源を意味する場合が多い。本発明の代替の実施形態において、本発明の構造的多層複合材料は、天然革の代わりに、人工または人造の革を含む。
【００１６】
本明細書における構造的多層複合材で使用される革は、動物の、通常牛の生皮に由来するが、爬虫類、鳥類または他の動物からも供給され得る。一般に使用される革のタイプは、牛、子牛、羊およびバッファローに由来する。よりエキゾチックな革は、サケおよびウナギの皮などの魚由来であり得るか、または例えば、蛇、クロコダイル、ワニ、カンガルー、鶏または象に由来し得る。天然革としては、グレインレザー、例えばフルグレイン、トップグレインおよびヌバック（サンドペーパーで磨かれた、またはバフで磨かれたトップグレインの牛革）、および真皮、例えばスウェード、および（仕上げ）スプリットレザーも挙げられる。その革は、例えばタニング、カラーリング、コンディショニング、ワックス、サンディング、バフ磨き、工具による仕上げまたはエンボスなどの処理を受けていてもよい。本発明の好ましい実施形態において革は、本発明の構造的多層複合材料の形成後または形成中にエンボス加工される。代替方法として、革のエンボス加工は、複合材の形成前に行われ得る。革は、アニリン、セミアニリンまたは顔料技術によって着色され得て、かつワックス仕上げまたはワックスポリッシュなどのトップコートを含み得る。
【００１７】
本明細書で使用される革層は、どんな厚さであってもよい。種々の実施形態において、一般的な厚さは、０．５〜６ｍｍの範囲である。好ましくは、革の厚さは０．７〜４ｍｍの範囲であり、さらに好ましくは０．７〜２．８ｍｍの範囲である。
【００１８】
本発明による好ましい構造的多層複合材料は、革層として子牛革を含み、子牛革は好ましくは、厚さ０．７〜２．４ｍｍ、さらに好ましくは０．７〜１．６ｍｍを有する。これらの厚さで、最良の構造的多層化複合材が提供されることが判明している。
【００１９】
本発明は、革代替品および人工もしくは人造革、例えば、ケルプから作られたいわゆる海洋革、樹皮または樹皮布、通常コルクガシに由来するコルク革、天然繊維をベースとする代替物、例えば竹およびパイナップルなどのいくつかの原料に由来するセルロース繊維、ＭｕＳｋｉｎのようなマッシュルームをベースとする材料、および艶出し綿（ｇｌａｚｅｄ  ｃｏｔｔｏｎ）を含む構造的多層複合材料においても適用することができることを当業者は理解されよう。
【００２０】
人工革としては、例えばポリウレタン、ビニルおよびアクリルベースの人工革、およびその組み合わせが挙げられる。さらに、レザーレット（ｌｅａｔｈｅｒｅｔｔｅ）およびポリエステルベースの革代替物、例えば再生ポリエステル（ＰＥＴ）分解性ポリウレタン、Ａｌｃａｎｔａｒａ（登録商標）およびＵｌｔｒａｓｕｅｄｅ（登録商標）は、本明細書での使用が見出される。
【００２１】
本来の（人造）革材料と比べて本発明による複合材の利点は、高いコンシステンシーであり、それによって製品が元の形状およびをより良く維持し、かつたるみを受けにくい。さらに、その材料は耐久性が高く、例えば小さな曲げ半径、例えば５ｍｍ以下で縁端で曲げられた場合に、その形状をより良く維持することができることを意味する。
【００２２】
本発明の特に好ましい実施形態は、革の代わりに紙材料をベースとする複合材に関する。この紙は、羊皮紙としても知られるレザーペーパーであってもよいが、印刷用紙、筆記用紙、製図用紙、写真用紙、および厚紙であってもよい。紙は、重量／表面積６０グラム／ｍ２および２００グラム／ｍ２（これらの条件下で２４時間最初にコンディショニングした後に、周囲条件２３℃／相対湿度５０％にて決定される）、好ましくは７０〜１６０グラム／ｍ２、さらに好ましくは８０〜１２０グラム／ｍ２としばしば表される厚さを有し得る。
【００２３】
紙の特別な実施形態は、紙幣用紙に関する。これらはしばしば、綿／リネンベースを含むが、以下の本明細書におけるこの開示内容に記載のポリマー、例えばポリマーフィルムで作られていてもよい。本発明の開示内容の種々の実施形態において、本明細書における構造的多層複合材は、紙幣用紙を含む。本明細書における多層複合材の構造を有する紙幣用紙は、通常の紙幣用紙よりも耐引裂性が高く、パリパリした手触りを有する。
【００２４】
本発明の他の好ましい実施形態は、革の代わりに綿、羊毛またはリネン層をベースとする複合材に関する。綿、羊毛またはリネン層は、織物構造であり得る。種々の実施形態において、ペインティング用のカンバスが、かかる複合材をベースとする。かかるカンバス上のペインティングの塗料は、５０年以上の時間の後でさえ、時間の経過による亀裂を生じにくい。
【００２５】
構造的多層複合材における革層は任意選択的に、その露出面、つまり第１の単層と反対の面が、以下でさらに説明されるフィルム層でカバーされ得る。フィルム層の代替物は、真空蒸着により塗布される材料など、コーティングまたはその代替物であり得る。複合材に特別な外観を与えるため、かつ例えば、海塩などの過酷な屋外条件に対して、または汚れから革を保護するために、外部革層上にフィルム層を使用することができる。
【００２６】
本発明による構造的多層複合材料は、平行な整列繊維およびマトリックス材料を含む第１の単層を含む。
【００２７】
例えば、繊維ロビンフレームから多くの繊維またはヤーンをコーマ（ｃｏｍｂ）上に引くことによって、１つの平面に平行に多数の繊維を配向させ、配向前、配向中、配向後に当業者に公知の方法で繊維をマトリックス材料で含侵することによって、単層が得られる。このプロセスにおいて、例えば取り扱い中に繊維を保護するために、または単層のプラスチック上に繊維をより良く付着させるために、プラスチックマトリックス材料以外の少なくとも１つの成分またはポリマーで繊維に仕上げを施しておいてもよい。好ましくは、仕上げなしの繊維が使用される。繊維を仕上げする前、または繊維をマトリックス材料と接触させる前に、繊維を表面処理しておいてもよい。かかる処理は、酸化剤またはエッチング剤などの化学薬剤での処理を含み得るが、好ましくはプラズマまたはコロナ処理を含む。
【００２８】
１つの単層における繊維の量は一般に、１〜５０グラム／平方メートルである。繊維の量は、層の繊維密度とも呼ばれる。好ましくは、１つの単層における繊維の量は、２〜３０グラム／平方メートル、さらに好ましくは３〜２０グラム／平方メートルである。これらの範囲内の繊維密度は、本発明による構造的多層複合材料の可撓性を維持する助けとなることが判明している。
【００２９】
単層で使用されるマトリックス材料は好ましくは、熱可塑性材料を含む。特に適しているのは、適用前に水に分散することができるマトリックス材料である。適切なポリマー材料の例としては、限定されないが、ポリアクリレート、ポリウレタン、変性ポリオレフィンおよびエチレンコポリマー、例えば弾道抵抗性物品の分野で公知のＳＥＢＳおよびＳＩＳポリマーなど、およびエチレン酢酸ビニルが挙げられる。
【００３０】
好ましくは、マトリックス材料は、ポリウレタンのタイプを含有する。例えば、ポリウレタンは、広い温度範囲にわたって良好な性能を提供するポリエーテルジオールをベースとするポリエーテル−ウレタンを含み得る。他の実施例において、ポリウレタンは、広い温度範囲にわたって良好な性能を提供するポリエーテルジオールをベースとするポリエステル−ウレタンを含み得る。
【００３１】
特別な実施形態において、ポリウレタンまたはポリエーテル−ウレタンは脂肪族ジイソシアネートをベースとし、これはさらに、その色彩安定性などの製品性能を向上させるためである。単層に使用されるこれらのマトリックス材料の１００％モジュラスは、好ましくは少なくとも３ＭＰａである。さらに好ましくは、１００％モジュラスは少なくとも５ＭＰａである。
【００３２】
１００％モジュラスは一般に、５００ＭＰａ未満である。
【００３３】
他の好ましい実施形態において、適切な代替マトリックス材料は、水性分散液から適用されるクレイトン（Ｋｒａｔｏｎ）（登録商標）であり得る。
【００３４】
また更なる好ましい実施形態において、マトリックス材料は、アクリルベースの樹脂、またはアクリレート基を含むポリマーを含み得る。
【００３５】
更なるタイプのマトリックス材料は、エチレンおよび／またはプロピレンのホモポリマーまたはコポリマーを含み、そのポリマー樹脂は、ＩＳＯ１１８３に準拠して測定される、８６０〜９３０ｋｇ／ｍ３の範囲の密度、４０〜１４０℃の範囲のピーク融解温度および少なくとも５Ｊ／ｇの融解熱を有する。
【００３６】
マトリックスシステムおよび一方向性繊維を有する単層の更なる詳細は、例えば、その全体が参照により本明細書に組み込まれる、米国特許第５，４７０，６３２号明細書に記載されている。
【００３７】
１つの単層におけるマトリックス材料の量は通常、１０〜９５重量％、好ましくは２０〜９０重量％、さらに好ましくは３０〜８５重量％、さらに好ましくは３５〜８０重量％である。これによって、革および／または単層と他の構成要素との適切な接着強度が確保され、それによって、屈曲サイクルが繰り返された後の複合材の早期の層間剥離の確率が低減される。
【００３８】
第２の単層および次の単層におけるマトリックス材料は、第１の単層における材料と同じであり得るが、異なっていてもよい。種々の実施形態において、構造的多層複合材は、第１のマトリックス材料中に平行な繊維を含む第１の単層と、第２のマトリックス材料中に平行な繊維を含む第２の単層と、を含む。
【００３９】
本明細書で使用される、「繊維」という用語は、モノフィラメントだけでなく、特にマルチフィラメント糸またはテープも含むことを意味する
【００４０】
テープは、固体状態ポリマー加工、ゲル技術および繊維融着などの様々な公知の技術によって製造することができる。テープは、少なくとも５、好ましくは少なくとも１０、さらに好ましくは少なくとも１００、および最も好ましくは少なくとも１０００の幅対厚さ比を有する。
【００４１】
本発明による構造的多層複合材料において使用される適切な繊維は、炭素繊維であり得る。
【００４２】
本発明による構造的多層複合材料において使用される特に適切な繊維としては、例えば、ポリアミド６および６．６などのポリアミドをベースとする繊維；ポリエチレンテレフタレートなどのポリエステル；ポリプロピレンおよびポリエチレンが挙げられる。さらに好ましい繊維としては、芳香族ポリアミド繊維（アラミド繊維とも呼ばれることが多い）、特にポリ（ｐ−フェニレンテレフタルアミド）；液体結晶質ポリマーおよびはしご状ポリマー繊維、例えばポリベンゾイミダゾールまたはポリ（１，４−フェニレン−２，６−ベンゾビスオキサゾール）（ＰＢＯ）などのポリベンゾキサゾール、またはポリ（２，６−ジイミダゾ［４，５−ｂ−４’，５’−ｅ］ピリジニレン−１，４−（２，５−ジヒドロキシ）フェニレン）（ＰＩＰＤ；Ｍ５とも呼ばれる）；ポリエーテルエーテルケトンなどのポリアリールエーテルケトン、および例えば、ゲル紡糸プロセスによって得られる繊維など、高度に延伸されたポリオレフィン、ポリビニルアルコール、およびポリアクリロニトリルの繊維；が挙げられる。高度に配向されたポリオレフィン、アラミド、ＰＢＯおよびＰＩＰＤ繊維、またはその少なくとも２つの組み合わせが、好ましくは使用される。高度に配向されたポリオレフィン繊維としては、ポリプロピレンおよびポリエチレン繊維が挙げられ、少なくとも１．５ＧＰａの引張り強さを有する。
【００４３】
本明細書で使用されるのは、例えばＧＢ２０４２４１４  Ａまたは国際公開第０１／７３１７３号パンフレットに記載のプロセスなど、ゲル紡糸プロセスによって製造されたポリエチレンフィラメントからなる、高延伸または配向ポリエチレン繊維とも呼ばれる高性能ポリエチレン繊維である。これらの繊維の利点は、軽量と非常に高い引張り強さを併せ持ち、そのため非常に薄い層で使用するのに特に適している。好ましくは、少なくとも５ｄｌ／ｇの固有粘度を有する超高モル質量ポリエチレンのマルチフィラメント糸が利用され、さらに好ましくはこれらのポリエチレンヤーンは、少なくとも８ｄｌ／ｇの固有粘度を有する。
【００４４】
これらの繊維またはヤーンの単一フィラメントのタイターは一般に、１０デニール未満、好ましくは５デニール未満、さらに好ましくは３デニール未満、またさらに好ましくは、これらの繊維の単一フィラメントのタイターは２デニール未満である。この結果、繊維分布が良くなり、それによって本発明の構造的多層複合材料の剛性が高くなる。
【００４５】
本発明の構造的多層複合材料における繊維は通常、少なくとも０．５ＧＰａ、好ましくは少なくとも０．６ＧＰａ、さらに好ましくは少なくとも０．８ＧＰａの引張り強さを有する。好ましい実施形態において、繊維、好ましくはポリエチレン繊維の強度は、少なくとも３．０ＧＰａ、好ましくは少なくとも３．５ＧＰａ、さらに好ましくは少なくとも４．０ＧＰａおよび最も好ましくは少なくとも４．５ＧＰａである。経済的な理由から、繊維の強度は好ましくは、５．５ＧＰａ未満である。繊維は好ましくは、３．１〜４．９ＧＰａ、さらに好ましくは３．２〜４．７ＧＰａ、および最も好ましくは３．３〜４．５ＧＰａの引張り強さを有する。
【００４６】
第２の単層および次の単層における繊維は、第１の単層における繊維と同じであってもよいが、単層ごとに異なっていてもよい。
【００４７】
代替の一実施形態は、上記の繊維の少なくとも２つが、１つの単層および同じ単層で使用される層内ハイブリッドに関する。
【００４８】
図１を参照すると、本発明による構造的多層複合材料はさらに、第１の単層（２０）と接触する、平行な整列繊維およびマトリックス材料を含む第２の単層（３０）を含み得る。かかる２つの単層が平行な繊維を有する構造的多層複合材において、第２の単層（３０）の繊維方向は、（隣接）第１の単層（２０）の繊維方向に、例えば０度を超え、最大で９０度の最小角度に回転または「オフセット」され得る。
【００４９】
構造的多層複合材料の特性をさらに精密に調整するために、隣接単層と接触し、かつ繊維方向にオフセットするために隣接単層に対して回転される、第３の単層（４０）および次の単層をｎまでの単層に加えることが決定され得る。種々の実施形態において、単層の総数ｎは、約４〜約８（４＜ｎ＜８）であり得る。用途に応じて、ｎの値は、特定の用途に合うように選択され得る。本発明による多層構造複合材料において、単層はそれぞれ、前の単層に対して回転され得る。
【００５０】
単層に加えて、構造的多層複合材料はさらに、スクリム層を含み得る。スクリム層は、構造的多層複合材料に好ましくは積層される、繊維の糸目幅の粗い織りを有する非常に軽い生地であり、付加的なねじり安定性を付与し得る。
【００５１】
本発明の他の好ましい実施形態は、平行な整列繊維およびマトリックス材料を含む第１の単層と接触する第１の革層の第１の外部層と、第１の単層に対して回転される少なくとも１つの次の単層と、革の第２の外部層と、を含む多層構造化複合材料を含む。これによって、存在する複合材の特性から依然として利益をもたらすと同時に、外側がすべて革である製品が得られる。
【００５２】
本発明の好ましい実施形態は、平行な整列繊維およびマトリックス材料を含む第１の単層と接触する革層と、次の３つの単層と、２０グラム未満／平方メートルの繊維を有する単層のうちの少なくとも１つと、を含む多層構造化複合材料を含む。好ましくは、単層のうちの少なくとも２つは、２０グラム未満／平方メートルの繊維を有する。任意選択的に、この多層構造化複合材料は、革層の反対側の外側にフィルムを有する。隣接する単層の繊維方向は、０度を越え、かつ最大で９０度の最小角で回転される。
【００５３】
図１を引き続き参照して、本発明による構造的多層複合材料はさらに、ポリマーフィルム（１００）を含み得る。好ましくは、かかるポリマーフィルムは、革層と反対側の最外単層と接触して配置される。このようにして、革の層およびフィルム層は、本発明による構造的多層複合材料の外部層を形成する。
【００５４】
使用されるフィルムは、例えば、商標Ｓｔａｍｙｌｅｘ（登録商標）で市販されている直鎖状低密度ポリエチレンなどのポリオレフィンフィルム、ポリプロピレンフィルム、およびポリエステルフィルムを含み得る。
【００５５】
好ましい実施形態において、フィルムは、二軸延伸ポリオレフィンフィルムである。その例は、二軸延伸高密度ポリエチレンおよび二軸延伸ポリプロピレンフィルムである。
【００５６】
本発明による構造的多層複合材料で使用される他のタイプのフィルムは、金属箔または金属被覆フィルム、織布または不織布である。
【００５７】
更なる好ましい実施形態において、ポリマーフィルムは防水性／通気性（Ｗ／Ｂ）フィルムである。Ｗ／Ｂフィルムは、材料を通して、液体の水の移動ではなく、水蒸気などの気体の移動を可能にする遮断層として機能する。かかるフィルムとしては、コアテックス（Ｇｏｒｅ−Ｔｅｘ）（登録商標）およびｅＶｅｎｔ（登録商標）と商標が付けられたＥＣＴＦＥおよびＥＰＴＦＥ、脂肪族ポリウレタン、芳香族ポリウレタン、ポリアミド、ポリエステル、ＰＶＦ、ＰＥＮ、ＵＨＭＷＰＥ膜で特別設計されたもの、例えばＳｏｌｕｐｏｒ（登録商標）膜、および微孔質ポリプロピレン膜が挙げられる。
【００５８】
本発明における特別な実施形態は、織布の形態をとり、かかる織布はマトリックス材料で被覆されるか、またはマトリックス材料で（一部）含侵されて、そのＷ／Ｂ特性が可能となる。
【００５９】
本発明におけるＷ／Ｂフィルムの他の特別な実施形態は、不織布の形態をとり、かかる不織布は、マトリックス材料で被覆されるか、またはマトリックス材料で（一部）含侵されて、そのＷ／Ｂ特性が可能となる。不織布の一般的な例としては、フエルトが挙げられる。
【００６０】
これらのフィルムの厚さは一般に、１〜５０マイクロメートル、好ましくは２〜２５マイクロメートルである。
【００６１】
かかる（Ｗ／Ｂ）ポリマーフィルムの利点は、革の表面が汚れるのを防ぎ、かつ革、モノフィラメントおよびマトリックス層が付加しないであろう遮断性を付加し得ることである。さらに、フィルムは、触れると柔らかい手触りを付加し、または耐摩耗性を付加し得る。
【００６２】
本発明による構造的多層複合材料は適切には、必要とされる革の層と、単層と、上記の任意の層と、を積み重ね、かつ少なくとも５バールの絶対圧力、好ましくは少なくとも６バールの圧力および温度３５〜１２０℃にてこれらを圧縮することによって製造され得る。好ましくは、スタック層は、６〜３００バール、好ましくは１７〜２００バールの絶対圧力、さらに好ましくは１８〜１５０バールの絶対圧力で圧縮される。圧縮は適切には、オートクレーブなどの静的プレス（ｓｔａｔｉｃ  ｐｒｅｓｓ）で行われ得る。静的プレスにおいて、シートは最終製品の形状に圧縮することができる。本発明に従って高圧にて圧縮されたスタックの表面積のパーセンテージによって、構造的多層材料を含む最終複合材のパーセンテージが決定される。例えば、スタックの表面積の少なくとも約９０％が本発明に従って高圧で圧縮されて、構造的多層複合材料からなる少なくとも９０％を有する複合材料が得られる。さらに好ましくは、複合材料は、構造的多層複合材料のその表面の少なくとも９５％からなる。最も好ましくは、複合材料は、構造的多層複合材料のその表面の少なくとも９８％からなる。これらの条件下での圧縮は、オートクレーブなどの静的プレスで達成される。好ましくは、連続的プレスは、カレンダーまたは連続ベルトプレスの形で使用される。代替方法として、連続的プレスをカレンダーまたは連続ベルトプレスの形で使用してもよい。連続的な製造後、複合材は、適切なサイズのシートに切断され得る。圧縮中の温度は、好ましくは３５〜１２０℃である。さらに好ましくはプレス中の温度は、４０〜１００℃であり、最も好ましくはプレス中の温度は４５〜９０℃である。これによって、複合材の構造的特性をさらに強調する、広い特徴を有する複合材が得られる。本発明によるかかる複合材の更なる利点は、その形状を容易に調整できることである。例えば、かかる堅いシートは、例えばシートをＶ形に縁に沿って曲げることによって上向きに曲げることができ、その曲げられたシートは、その形状をより良く維持する。
【００６３】
特定の領域、例えば表面積約１０％未満が、絶対圧力５バール、好ましくは４バール未満、さらに好ましくは１．５〜３．５バールの低圧を受けるように、圧縮を行ってもよい。前記低圧にさらされる複合材料の部分は、構造特性を獲得せず、代わりに可撓性は残る。これによって、折り線、パターンまたはヒンジを導入する機会が作られる。このようなことは、包装材料および鞄およびバッグにおいて有益であり得る。これらの前記低圧をかける可能性のある方法は、例えば連続的に前駆材料として「ロール上に」最初に製造される複合材料を使用することによる方法である。次いでこの材料を本発明の圧縮条件に従ってさらに加工して、本発明による構造的多層複合材料を得ることができる。したがって、種々の態様において、その少なくとも９０％が構造的多層複合材である複合材を製造する方法は、革の層；平行な整列繊維およびマトリックス材料を含む少なくとも１つの単層；ならびに任意選択的に、少なくとも１つのポリマーフィルム層；を含むアセンブリを提供する工程と、それが２つの外面を有し、１つの外面が革の層であるようなアセンブリを積み重ねる工程と、そのアセンブリの少なくとも９０％を、圧力６〜３００バール、温度３５〜１２０℃にて圧縮する工程と、を含み得る。本発明に従って高圧で圧縮されていないアセンブリの部分は、これらの領域を構造的ではなく可撓性に維持するために低い圧力にて（高圧圧縮前または後に）圧縮され得る。つまり、上記の方法はさらに、圧力５バール未満でアセンブリの１０％未満を圧縮することを含み得る。このように、いずれの順序でも、低圧での特定の領域の圧縮および高圧での他の領域の圧縮によって、複合材の少なくとも約９０％が構造的複合材を含み、かつ複合材の約１０％以下が可撓性複合材を含む、複合材を製造することができる。可撓性領域は、構造的複合材の領域間に配置されるヒンジまたは折り曲げ可能な領域であり得る。
【００６４】
圧力および温度処理の時間は、意図する最終用途によって異なり、簡単な試験および誤差実験によって最適化することができる。プレスの一般的な時間は３０秒〜３０分と様々である。
【００６５】
多層構造化複合材料を製造する方法の特別なバージョンにおいて、複合材の外面両方のうち少なくとも少なくとも１つが、圧力および温度処理中に、好ましくは除去可能なカバーと接触する。そのカバーは、繊維ガラス強化ＰＴＦＥシートであってもよいし、あるいは例えば、連続ベルトプレスにおいて、例えばシリコン処理紙の形で剥離層を任意選択的に有する鋼ベルトであり得る。
【００６６】
多層構造化複合材料を製造する方法は、除去可能なカバーと接触して革層を配置することを含み得て、その除去可能なカバーは、圧力および温度処理でのその製造中に、多層構造化複合材料の革表面層をエンボス加工またはテクスチャ加工するためのプリセットデザインに従ったパターンを有する。エンボス加工は、本発明による複合材の外部層両方に対して行ってもよい。この方法では、本発明によるさらに向上した多層構造化複合材料が得られ、その表面がテクスチャ加工されているため、様々な用途分野でのその使用が見出され得る。
【００６７】
本発明による多層構造化複合材料を得るための圧力および温度処理後に、材料はさらに、最終用途に必要な特性を達成するために後処理され得る。かかる後処理としては、例えば上記の折り線を形成する代替方法として、ラインに沿って複合材料を折り曲げることが挙げられる。かかる折り曲げは、小さな半径２〜５ｍｍにわたり折り曲げることによって適切に行われ得る。
【００６８】
本発明による構造的多層複合材ならびに本発明によるテクスチャ加工された構造的多層複合材は適切には、履物、スポーツ衣料品、衣服、鞄；動物の革製品、例えばサドル、バッグおよび鞄の製造において使用することができる。さらに、帽子／ジャケット、財布、小銭入れ、バッグ、椅子張り材料及、スポーツグローブなどのグローブ、例えば野球のグローブ等において使用される。
【００６９】
［試験法］
本明細書で言及される試験法は以下のとおりである。
【００７０】
ＵＨＭＷＰＥの固有粘度（ＩＶ）は、異なる濃度で測定される粘度を濃度ゼロまで外挿することによって、ＡＳＴＭ  Ｄ１６０１に準拠してデカリン中で１３５℃にて決定され、溶解時間は１６時間であり、酸化防止剤としてＤＢＰＣが２ｇ／ｌ溶液の量で使用された。
【００７１】
引張り特性（２５℃で測定）：引張り強さ（または強度）、引張弾性率（またはモジュラス）および破断点伸びが、繊維の公称ゲージ長５００ｍｍ、クロスヘッド速度５０％／分を用いて、ＡＳＴＭ  Ｄ８８５Ｍで指定されるマルチフィラメント糸について定義され、かつ決定される。測定された応力−ひずみ曲線に基づいて、モジュラスが、ひずみ０．３〜１％の勾配として決定される。モジュラスおよび強度を計算するために、繊維１０メートルの重量によって決定されるタイターで、測定される引張力を割る；Ｇｐａの値は、密度０．９７ｇ／ｃｍ３と想定して計算される。薄い膜の引張り特性は、ＩＳＯ１１８４（Ｈ）に準拠して測定されるべきである。
【００７２】
マトリックス材料のモジュラスは、ＩＳＯ５２７に準拠して測定されるべきである。１００％モジュラスは、長さ１００ｍｍ（クランプ間の自由長）および幅２４ｍｍのフィルムストリップで決定された。１００％モジュラスは、ひずみ０〜１００％で測定された割線係数である。
【００７３】
融解熱およびピーク融解温度は、加熱速度１０Ｋ／分にてＤＳＣ標準法ＡＳＴＭ  Ｅ  ７９４およびＡＳＴＭ  Ｅ  ７９３にそれぞれ準拠して、第２の加熱曲線について測定され、無水試料で窒素下にて行われている。
【００７４】
本発明による複合材の構造的特徴は、以下のとおりに決定される。複合材のシートを例えばテーブルの水平面上に位置付け、シートは、水平面の端から支えられていない状態で２０ｃｍはみ出す。複合材の支えられていない部分の外縁は、本発明による構造複合材として認定するためには、３センチメートルを超えて下に曲げてはいけない。折り線なしのシートで試験を行うべきである。
【図１】
2020504031.tif 000003
【図２】
2020504031.tif 000004
【国際調査報告】
2020504031.tif 000005
2020504031.tif 000006